(57)【要約】【課題】  高い感度かつ低残留電位で繰り返し使用時の電位安定性に優れた電子写真感光体を提供する。【解決手段】  導電性基体上に単層型感光層を有する電子写真感光体において、前記単層型感光層が、下記一般式［Ｉ］    【化１】2005043814.tif 000015（式中、Ｒ1及びＲ1'は水素原子、ハロゲン原子、アルキル基、アルコキシ基を示し、Ｒ2及びＲ2'はハロゲン原子、アルキル基、アルコキシ基、アリール基を示し、ｎ及びｎ'は０〜５の整数を示す。）で表されるベンジジン誘導体である正孔輸送物質を含有することを特徴とする電子写真感光体。【選択図】            なし【特許請求の範囲】
【請求項１】
導電性基体上に単層型感光層を有する電子写真感光体において、
前記単層型感光層が下記一般式［Ｉ］
【化１】
2005043814.tif 000014
（式中、Ｒ1及びＲ1'は水素原子、ハロゲン原子、アルキル基、アルコキシ基を示し、Ｒ2及びＲ2'はハロゲン原子、アルキル基、アルコキシ基、アリール基を示し、ｎ及びｎ'は０〜５の整数を示す。）で表されるベンジジン誘導体である正孔輸送物質を含有することを特徴とする電子写真感光体。
【発明の詳細な説明】
【技術分野】
【０００１】
本発明は、電子写真感光体に関するものである。
【背景技術】
【０００２】
近年、電子写真感光体において、有機系の光導電性材料は、その開発の進歩により、従来から用いられてきた無機系の光導電性材料に対して一般的によく使用されるようになってきた。有機系の光導電性材料を用いた有機感光体は、無機系の光導電性材料を用いた無機感光体に比べ製造が容易で、安価に製造できるという利点がある。
【０００３】
また、有機感光体の構成としては、光導電性機能における電荷発生機能と電荷輸送機能とをそれぞれ別個の物質に分担させた積層型の機能分離型感光体や、電荷発生物質及び電荷輸送物質をバインダー樹脂に分散させた単一の層からなる単層型感光体が数多く提案されている。
【０００４】
中でも、機能分離型感光体は、感光体特性や耐久性に優れていることから数多く実用化されている。この積層型の機能分離型感光体に用いられる電荷輸送層には主として正孔輸送材料が用いられるため、負帯電プロセスで使用されるが、負帯電プロセスに使用される負極性コロナ放電は、正極性コロナ放電に比べて発生するオゾン量が多く感光体表面の劣化や使用環境への悪影響が問題となっている。
【０００５】
これらの問題点を解決するためには正帯電で使用できる電子写真感光体が有効である。正帯電型電子写真感光体の構成としては、正孔輸送物質を含有する正孔輸送層の上に電荷発生物質を含有する電荷発生層を積層させたものや、電荷発生物質を含有する電荷発生層の上に電子輸送物質を含有する電子輸送層を積層させたもの及び同一層中に電荷発生物質、正孔輸送物質、電子輸送物質を含有させた単層型電子写真感光体が提案されている。
【０００６】
上記単層型電子写真感光体を構成する電荷発生物質としては、例えば、アゾ系顔料、インジゴ系顔料、キナクリドン系顔料、ペリレン系顔料、多環キノン系顔料、フタロシアニン系顔料、スクアリリウム色素が知られている。正孔輸送物質としては、例えば、ヒドラゾン化合物（例えば、特許文献１参照。）、トリフェニルアミン化合物（例えば、特許文献２参照。）、ベンジジン化合物（例えば、特許文献３参照。）、スチルベン化合物（例えば、特許文献４参照。）及びブタジエン化合物（例えば、特許文献５参照。）が知られている。電子輸送物質としては、例えば、ジフェノキノン化合物（例えば、特許文献６参照。）、ナフトキノン化合物（例えば、特許文献７参照。）、スチルベンキノン化合物、トリニトロフルオレニリデンアニリン化合物、アゾキノン化合物が知られている。
【０００７】
一般に、電子写真プロセスに使用される電子写真感光体において、光導電機能を有する感光層の材料としては、（１）暗所において、コロナ放電による電荷の帯電性が高いこと、（２）暗所において、コロナ放電により帯電した電荷の減衰が少ないこと、（３）光照射により電荷が速やかに散逸すること、（４）光照射後の残留電荷が少ないこと、（５）繰り返し使用時に、残留電位の増加や初期電位の減少が少ないこと、（６）気温及び湿度により電子写真特性の変化が少ないこと、等の基本的な性質が必要とされる。
【特許文献１】特公昭５５−４２３８０号公報
【特許文献２】特公昭５８−３２３７２号公報
【特許文献３】特開昭６１−２９５５５８号公報
【特許文献４】特開昭５８−１９８０４３号公報
【特許文献５】特公平７−２１６４６号公報
【特許文献６】特開平１−２０６３４９号公報
【特許文献７】特開平６−１１０２２７号公報
【発明の開示】
【発明が解決しようとする課題】
【０００８】
しかしながら、単層型電子写真感光体においては、上述の（１）〜（６）に示したような電子写真感光体として要求される基本的な性質や、更には機械的強度や高耐久性を十分満足するものは未だに得られていないのが現状である。
【０００９】
本発明は、このような従来技術の課題を解決すべくなされたものであり、光感度が高く、低残留電位で、繰り返し使用時でも電位安定性に優れた高感度、高耐久性を有する電子写真感光体を提供することを目的とする。
【課題を解決するための手段】
【００１０】
本発明者らは、高感度及び高耐久性を有する単層型電子写真感光体について研究を行った結果、下記一般式［Ｉ］で示されるベンジジン誘導体を感光層中に含有せしめることが有効であることを見出した。
【００１１】
すなわち、本発明の電子写真感光体は、導電性基体上に設けられた単層型感光層中に、下記一般式［Ｉ］で示されるベンジジン誘導体を含有せしめてあり、そのことにより上記目的が達成される。
【００１２】
【化１】
2005043814.tif 000002
【００１３】
上記一般式［Ｉ］中、Ｒ1及びＲ1'は水素原子、ハロゲン原子、アルキル基、アルコキシ基を示し、Ｒ2及びＲ2'はハロゲン原子、アルキル基、アルコキシ基、アリール基を示し、ｎ及びｎ'は０〜５の整数を示す。
【発明の効果】
【００１４】
本発明の電子写真感光体は、導電性基体上に設けられた単層型感光層中に、上記記一般式［Ｉ］で示されるベンジジン誘導体を含有せしめたため、高い感度、低い残留電位及び高い電荷保持率を有しており、耐久性に優れた電子写真感光体を提供することができるという利点がある。
【発明を実施するための最良の形態】
【００１５】
本発明の電子写真感光体は、導電性基体上に単層型感光層を有する電子写真感光体において、前記単層型感光層が下記一般式［Ｉ］
【００１６】
【化２】
2005043814.tif 000003
【００１７】
（式中、Ｒ1及びＲ1'は水素原子、ハロゲン原子、アルキル基、アルコキシ基を示し、Ｒ2及びＲ2'はハロゲン原子、アルキル基、アルコキシ基、アリール基を示し、ｎ及びｎ'は０〜５の整数を示す。）で表されるベンジジン誘導体である正孔輸送物質を含有することを特徴とするものである。
【００１８】
一般式［Ｉ］中、Ｒ1及びＲ1'は、相互に独立であって、同一であってもよいし、異なっていてもよく、水素原子、ハロゲン原子、アルキル基、アルコキシ基を示す。
【００１９】
上記Ｒ1及びＲ1'の具体例としては、例えば、水素原子；塩素原子などのハロゲン原子；メチル基、エチル基、ｎ−プロピル基、ｉｓｏ−プロピル基などのアルキル基；メトキシ基、エトキシ基などのアルコキシ基が挙げられるが、これらに制限されるものではない。
【００２０】
一般式［Ｉ］中、Ｒ2及びＲ2'は、相互に独立であって、同一であってもよいし、異なっていてもよく、ハロゲン原子、アルキル基、アルコキシ基、アリール基を示す。
【００２１】
上記Ｒ2及びＲ2'の具体例としては、例えば、塩素原子などのハロゲン原子；メチル基、エチル基、ｎ−プロピル基、ｉｓｏ−プロピル基などのアルキル基；メトキシ基、エトキシ基などのアルコキシ基；フェニル基、トリル基などのアリール基が挙げられるが、これらに制限されるものではない。
【００２２】
なお、一般式［Ｉ］中のｎが２以上の場合には、Ｒ2は、それぞれ相互に独立であって、同一であってもよいし、異なっていてもよい。同様に、一般式［Ｉ］中のｎ'が２以上の場合には、Ｒ2'は、それぞれ相互に独立であって、同一であってもよいし、異なっていてもよい。
【００２３】
一般式［Ｉ］中、ｎ及びｎ'は、相互に独立であって、同一であってもよいし、異なっていてもよく、０〜５、好ましくは１〜２の整数を示す。
【００２４】
また、上記一般式［Ｉ］中、２つの窒素原子に結合するナフチル基の置換位置に関しても、相互に独立であって、同じであってもよいし、異なっていてもよく、１−ナフチル基、２−ナフチル基のいずれであってもよい。
【００２５】
本発明における単層型感光層に含まれる正孔輸送物質としては、上記一般式［Ｉ］で表されるベンジジン誘導体を用いる。また場合によって他の正孔輸送物質を混合して用いてもよい。該他の正孔輸送物質としては、カルバゾール誘導体、オキサゾール誘導体、オキサジアゾール誘導体、チアゾール誘導体、チアジアゾール誘導体、トリアゾール誘導体、イミダゾール誘導体、イミダゾロン誘導体、イミダゾリジン誘導体、ビスイミダゾリジン誘導体、スチリル化合物、ヒドラゾン化合物、多環芳香族化合物、インドール誘導体、ピラゾリン誘導体、オキサゾリン誘導体、ベンズイミダゾール誘導体、キナゾリン誘導体、ベンゾフラン誘導体、アクリジン誘導体、フェナジン誘導体、アミノスチルベン誘導体、トリアリールアミン誘導体、トリアリールメタン誘導体、フェニレンジアミン誘導体、スチルベン誘導体及びベンジジン誘導体などが挙げられる。これら正孔輸送物質を１種もしくは２種以上組み合わせて用いることができる。
【００２６】
なお、正孔輸送物質の含有量は、単層型感光層の固形分に対して５〜８０質量％、好ましくは２０〜６０質量％である。正孔輸送物質の含有量が単層型感光層の固形分に対して５質量％未満の場合には、本発明の電子写真特性が低下し、８０質量％を超える場合には、導電性基体との結着性が低下する。また、好ましくは、用いる正孔輸送物質（全質量）の５０％以上が上記一般式［Ｉ］で表されるベンジジン誘導体である。
【００２７】
上記一般式［Ｉ］で表されるベンジジン誘導体の具体的な例としては、下記の例示化合物Ｎｏ．１〜Ｎｏ．８が挙げられるが、これに限定されるものではない。
【００２８】
【化３】
2005043814.tif 000004
【００２９】
本発明における一般式［Ｉ］で表されるベンジジン誘導体は、例えば、次のように製造することができる。下記一般式［II］
【００３０】
【化４】
2005043814.tif 000005
【００３１】
（式中、Ｒ1及びＲ1'は水素原子、ハロゲン原子、アルキル基、アルコキシ基を示し、Ｘはヨウ素原子または臭素原子を示す。）で表されるハロゲン化ビフェニル誘導体と、下記一般式［III］
【００３２】
【化５】
2005043814.tif 000006
【００３３】
（式中、Ｒ2はハロゲン原子、アルキル基、アルコキシ基、アリール基を示し、ｎは０〜５の整数を示す。）で表されるフェニルナフチルアミン化合物とを、銅系触媒（銅粉末、硫酸銅、酸化銅、ハロゲン化銅等の銅化合物）及び、塩基性化合物（炭酸カリウム、炭酸ナトリウム、水酸化カリウム、水酸化ナトリウム等のアルカリ金属の炭酸塩又は水酸化物など）の存在下で、無溶媒又は有機溶媒（ニトロベンゼン、ジクロロベンゼン、キノリン、スルホラン等）の共存下で、１８０〜２５０℃で５〜３０時間加熱攪拌後、反応物をトルエン、キシレン等の有機溶媒に溶解し、不溶解物を分離、溶媒を留去した残留物をカラムクロマトグラフィー等で精製し、酢酸エチル、シクロヘキサン等で再結晶することにより、一般式［Ｉ］で表されるベンジジン誘導体を製造することができる。
【００３４】
本発明における導電性基体としては、アルミニウム、アルミニウム合金、銅、亜鉛、ステンレス及びチタンなどの金属製ドラムやシート；ポリエチレンテレフタレート、ナイロン（ポリアミド）及びポリスチレンなどの高分子材料；硬質紙やガラス上に、金属箔ラミネートや金属蒸着処理を施し、または、導電性高分子、酸化スズ及び酸化インジウムなどの導電性化合物の層を蒸着もしくは塗布したドラムやシートなどが挙げられるが、これらに制限されるものではない。
【００３５】
本発明の電子写真感光体においては、導電性基体と単層型感光層との間に必要に応じて下引き層を設けることができる。この下引き層は、導電性基体から単層型感光層への不要な電荷の注入防止、基体表面の欠陥被覆、導電性基体と単層型感光層との接着性の向上の目的で必要に応じて設けることができる。下引き層に使用するバインダー樹脂としては、ポリエステル樹脂、ポリスチレン樹脂、ポリウレタン樹脂、フェノール樹脂、アルキッド樹脂、メラミン樹脂、エポキシ樹脂、シリコン樹脂、アクリル樹脂、メタクリル樹脂、ポリカーボネート樹脂、ポリアレート樹脂、ポリブチラール樹脂、ポリメチルメタクリレート、ポリエステルカーボネート樹脂、ポリスルホン樹脂、ポリアミド樹脂などの中から、１種または２種以上適宜組み合わせて使用することができる。
【００３６】
また、上記下引き層には、上記バインダー樹脂の他に、更に酸化ケイ素、酸化チタン、酸化亜鉛、酸化カルシウム、酸化アルミニウム等の金属酸化物、硫酸バリウム、硫酸カルシウム等の金属硫酸塩、金属酸化物微粒子等を含有していてもよい。これらの含有量は、層を形成できる範囲で任意に設定することができる。金属酸化物微粒子の粒子径に関しても、下引き層の膜厚に応じて、該下引き層を形成できる範囲で任意に設定することができる。下引き層は、一層でもよいが、異なる種類の層を２層以上積層させてもよい。下引き層の膜厚は任意に設定できるが、好ましくは０．１〜１０μｍである。該下引き層の膜厚が０．１μｍ未満の場合には、上記目的が充分に達成されず、１０μｍを超える場合には、本発明の電子写真特性が低下する。尚、ここでいう下引き層の膜厚は、下引き層全体の膜厚であり、異なる種類の層を２層以上積層させている場合には、これらの合計の膜厚をいう。
【００３７】
本発明における単層型感光層に含まれる電荷発生物質としては、公知のモノアゾ、ビスアゾ、及びトリスアゾ系顔料；公知のインジゴ及びチオインジゴなどのインジゴ系顔料；公知のキナクリドンなどのキナクリドン系顔料；また公知のペリレンイミド及びペリレン酸無水物などのペリレン系顔料；公知のアントラキノン及びピレンキノンなどの多環キノン系顔料；無金属フタロシアニン及びチタニルフタロシアニンなどのフタロシアニン系顔料の他、スクアリリウム色素、ピリリウム塩やチオピリリウム塩類、トリフェニルメタン系色素などが挙げられる。これらの電荷発生物質は単独で用いても、２種類以上組み合わせて用いてもよい。
【００３８】
上記電荷発生物質として好ましくは、アゾ系顔料、インジゴ系顔料、キナクリドン系顔料、ペリレン系顔料、多環キノン系顔料、フタロシアニン系顔料の中から、単独もしくは、２種以上組み合わせて選ばれてなるものである。
【００３９】
電荷発生物質の含有量は、単層型感光層の固形分に対して、０．１〜２０質量％、好ましくは０．５〜１０質量％である。電荷発生物質の含有量が単層型感光層の固形分に対して０．１質量％未満の場合には、本発明の電子写真特性が低下し、２０質量％を超える場合には、電荷保持能力が低下する。
【００４０】
本発明における単層型感光層に含まれる電子輸送物質としては、３，５−ジメチル−３'，５'−ジターシャリーブチルジフェノキノン化合物、ナフトキノン化合物、スチルベンキノン化合物、トリニトロフルオレニリデンアニリン化合物、アゾキノン化合物の中から、単独もしくは２種以上組み合わせて選ばれてなるものである。
【００４１】
電子輸送物質の含有量は、単層型感光層の固形分に対して、１〜５０質量％、好ましくは５〜４０質量％である。電子輸送物質の含有量が単層型感光層の固形分に対して１質量％未満の場合には、本発明の電子写真特性が低下し、５０質量％を超える場合には、導電性基体との結着性が低下する。
【００４２】
本発明における単層型感光層に含まれるバインダー樹脂としては、ポリエステル樹脂、ポリスチレン樹脂、ポリウレタン樹脂、フェノール樹脂、アルキッド樹脂、メラミン樹脂、エポキシ樹脂、シリコン樹脂、アクリル樹脂、メタクリル樹脂、ポリカーボネート樹脂、ポリアレート樹脂、ポリブチラール樹脂、ポリメチルメタクリレート、ポリエステルカーボネート樹脂、ポリスルホン樹脂、ポリアミド樹脂などの中から、１種または２種以上適宜組み合わせて使用することができる。
【００４３】
上記バインダー樹脂の含有量は、単層型感光層の固形分に対して、１０〜９０質量％、好ましくは３０〜７０質量％である。バインダー樹脂の含有量が単層型感光層の固形分に対して１０質量％未満の場合には、導電性基体との結着性が低下し、９０質量％を超える場合には、感度が低下する。
【００４４】
本発明の電子写真感光体における単層型感光層には、酸化防止剤及び紫外線吸収剤などを必要に応じて適量添加してもよい。酸化防止剤及び紫外線吸収剤としては、例えば、２，６−ジ−ｔ−ブチル−４−メチルフェノール、２，４−ビス（ｎ−オクチルチオ）−６−（４−ヒドロキシ−３，５−ジ−ｔ−ブチルアニリノ）−１，３，５−トリアジン、１，３，５−トリメチル−２．４．６−トリス（３，５−ジ−ｔ−ブチル−４−ヒドロキシベンジル）ベンゼン、２−（５−ｔ−ブチル−２−ヒドロキシフェニル）ベンゾトリアゾール、２−［２−ヒドロキシ−３，５−ビス（α，α−ジメチルベンジル）フェニル］−２Ｈベンゾトリアゾールなどが挙げられる。これらの中から必要に応じて１種または２種以上組み合わせて使用することができる。
【００４５】
尚、上記した単層型感光層の各構成材料の含有量の合計は、いかなる組み合わせであれ１００質量％である。
【００４６】
導電性基体上に上記下引き層、及び単層型感光層を形成する場合には、上記した各構成材料を適当な溶媒に溶解もしくは、分散させて下引き層用及び単層型感光層用の塗布液を作製し、それぞれ適当な塗布方法にて塗布し、乾燥すればよい。
【００４７】
これらの構成材料を溶解もしくは分散させる溶媒としては、塩化メチレン及び二塩化エタンなどのハロゲン化炭化水素、アセトン、メチルエチルケトン及びシクロヘキサノンなどのケトン類、酢酸エチル及び酢酸ブチルなどのエステル類、テトラヒドロフラン及びジオキサンなどのエーテル類、ジメトキシエタンなどのセルソルブ類、ベンゼン、トルエン及びキシレンなどの芳香族炭化水素類、Ｎ，Ｎ−ジメチルホルムアミド及びＮ，Ｎ，−ジメチルアセトアミドなどの非プロトン性極性溶媒、ならびに、これらの混合溶媒などを用いることができる。なお、溶媒の使用量は、塗布液として好適な粘度を有し、下記塗布方法により所望の塗膜（単層型感光層）を塗布形成することができる範囲（本発明の作用効果を損なわない範囲）であればよく、塗布方法などに応じて適宜決定すればよい。
【００４８】
上記塗布液の混合分散方法（調製方法）としては、例えば、ボールミル、振動ミル、ペイントシェーカー及び超音波分散機などの公知の混合分散手段（装置）を用いて混合分散させる方法が挙げられるが、これらに制限されるものではない。
【００４９】
上記塗布方法としては、例えば、スプレー法、バーコート法、ロールコート法、ブレード法及び浸漬塗布法など公知の方法が挙げられる。
【００５０】
単層型感光層の膜厚は、好ましくは５〜１００μｍ、より好ましくは１０〜５０μｍの範囲である。感光層の膜厚が５μｍ未満の場合には、初期帯電電位が低下し、１００μｍを超える場合には、本発明の電子写真特性が低下する。
【００５１】
本発明の電子写真感光体には、さらに単層型感光層表面に保護層を有してもよい。該保護層に関しては、何ら制限されるものではなく、従来公知のものの中から適宜選択して利用することができ、その適当な膜厚に関しても、本発明の作用効果を損なわない範囲内であればよく、従来公知のものと同程度の膜厚とすることができる。
【実施例】
【００５２】
以下、本発明の電子写真感光体について、実施例によりさらに具体的に説明するが、以下の実施例に限定されるものではない。
【００５３】
［実施例１］
電荷発生物質として、アゾ系顔料の１種である下記構造式［IＶ］で表されるアゾ化合物１０ｍｇ、正孔輸送物質として、上記例示化合物Ｎｏ．３のベンジジン誘導体１００ｍｇ、電子輸送物質として、下記構造式［Ｖ］で表される３，５−ジメチル−３'，５'−ジターシャリーブチルジフェノキノン６０ｍｇ、バインダー樹脂として、ポリカーボネート樹脂（三菱ガス化学株式会社製Ｚ−４００）２４０ｍｇ及び溶媒として塩化メチレン１．６０ｇを振動ミルで２時間分散して単層型感光層用の塗布液を調製した。
【００５４】
【化６】
2005043814.tif 000007
【００５５】
【化７】
2005043814.tif 000008
【００５６】
この単層型感光層用の塗布液を導電性基体であるアルミニウム基板上にバーコーターにて乾燥後の膜厚が１８μｍになるように塗布して単層型電子写真感光体を作製した。
【００５７】
［実施例２］
実施例１の構造式［IＶ］のアゾ化合物に代えて、ペリレン系顔料の１種である下記構造式［ＶI］で表されるペリレン化合物を用いた以外は、実施例１と同様にして、電子写真感光体を作製した。
【００５８】
【化８】
2005043814.tif 000009
【００５９】
［比較例１］
実施例１において、例示化合物Ｎｏ．３のベンジジン誘導体に代えて、下記構造式［ＶII］で表される比較化合物を用いた以外は、実施例１と同様にして電子写真感光体を作製した。
【００６０】
【化９】
2005043814.tif 000010
【００６１】
［比較例２］
実施例１において、例示化合物Ｎｏ．３のベンジジン誘導体に代えて、下記構造式［ＶIII］で表される比較化合物を用いた以外は、実施例１と同様にして電子写真感光体を作製した。
【００６２】
【化１０】
2005043814.tif 000011
【００６３】
［比較例３］
実施例１において、例示化合物Ｎｏ．３のベンジジン誘導体に代えて、下記構造式［IＸ］で表される比較化合物を用いた以外は、実施例１と同様にして電子写真感光体を作製した。
【００６４】
【化１１】
2005043814.tif 000012
【００６５】
［比較例４］
実施例２において、例示化合物Ｎｏ．３のベンジジン誘導体に代えて、構造式［ＶII］で表される比較化合物を用いた以外は、実施例２と同様にして電子写真感光体を作製した。
【００６６】
［比較例５］
実施例２において、例示化合物Ｎｏ．３のベンジジン誘導体に代えて、構造式［ＶIII］で表される比較化合物を用いた以外は、実施例２と同様にして電子写真感光体を作製した。
【００６７】
［比較例６］
実施例２において、例示化合物Ｎｏ．３のベンジジン誘導体に代えて、構造式［IＸ］で表される比較化合物を用いた以外は、実施例２と同様にして電子写真感光体を作製した。
【００６８】
［評価］
このようにして作製した電子写真感光体を、静電気試検装置（川口電機社製ＥＰＡ−８１００）を用い評価した。電子写真感光体に６ｋＶを印加したときの表面電位Ｖｏ［Ｖ］、暗所５秒放置後の表面電位Ｖ1［Ｖ］から、暗減衰率（ＤＤＲ＝（Ｖ1／Ｖｏ）×１００）％を求めた。次いでハロゲンランプで５ＬＵＸの光を露光して表面電位を半減するのに要した露光量を感度（Ｅ１／２）［ＬＵＸｓｅｃ］、また、露光５秒後の表面電位を残留電位（Ｖｒ）［Ｖ］とした。さらに、上述の帯電から露光を１０００回繰り返した後の帯電電位（Ｖｏ）［Ｖ］、暗所５秒放置後の表面電位Ｖ1［Ｖ］、感度（Ｅ１／２）及び残留電位（Ｖｒ）［Ｖ］をそれぞれ測定した。
【００６９】
これらの評価結果を表１に示す。
【００７０】
【表１】
2005043814.tif 000013
【００７１】
上記表１の結果から、本発明の電子写真感光体（実施例１、実施例２）は、初期特性及び繰り返し特性においても、高感度、高い電荷保持率かつ、低い残留電位を有していることがわかる。